(57)【要約】  締結要素（１００）であって、（ａ）非耐荷重性コア（１１０）であって、非耐荷重性コアは、第１の生体適合性ポリマーを含む、非耐荷重性コアと、（ｂ）耐荷重性シース（１２０）であって、耐荷重性シースは、第２の生体適合性ポリマーを含む、耐荷重性シースと、を含み、耐荷重性シースは、非耐荷重性コアを囲む、締結要素。締結要素は、縫合糸、靴紐又はロープとして使用できる。非耐荷重性コアのタイプＡデュロメータ硬さの値は、１５〜３０の範囲である。耐荷重性シースは、複数の糸から形成され、各糸は、第２の生体適合性ポリマーのモノフィラメント又はマルチフィラメントの形態の、複数のフィラメントを含む。各糸の破断強度の値は、３０ｃＮ／ｄｔｅｘ〜４５ｃＮ／ｄｔｅｘの範囲であってもよい。
2015511502.tif 000002
【特許請求の範囲】
【請求項１】
締結要素であって、
第１の生体適合性ポリマーを含む非耐荷重性コアと、
第２の生体適合性ポリマーから構成される耐荷重性シースと、を含み、該耐荷重性シースは、該非耐荷重性コアを囲み、該締結要素の引張強度値は、１００Ｎ〜４００Ｎの範囲である、締結要素。
【請求項２】
前記非耐荷重性コアの、タイプＡデュロメータ硬さの値は、１５〜３０の範囲である、請求項１に記載の締結要素。
【請求項３】
前記非耐荷重性コアの引張強度は、５ＭＰａ〜２０ＭＰａの範囲である、請求項２に記載の締結要素。
【請求項４】
前記第１の生体適合性ポリマーは、ポリシリコーン、ポリウレタン、ポリエチレングリコール、ポリエステル、コラーゲン、アルギン酸又はキトサンからなる群から選択される、請求項１、２又は３のいずれか一項に記載の締結要素。
【請求項５】
前記耐荷重性シースは、複数の糸から形成され、各糸は、前記第２の生体適合性ポリマーのモノフィラメント又はマルチフィラメントの形態の、複数のフィラメントを含む、請求項１、２、３又は４のいずれか一項に記載の締結要素。
【請求項６】
前記第２の生体適合性ポリマーは、重量平均分子量が５００，０００ｇ／モル〜５，０００，０００グラム／モルの範囲であるポリオレフィンを含む、請求項１〜５のいずれか一項に記載の締結要素。
【請求項７】
各糸の破断強度の値が、３０ｃＮ／ｄｔｅｘ〜４５ｃＮ／ｄｔｅｘの範囲である、請求項５〜６のいずれか一項に記載の締結要素。
【請求項８】
前記第２の生体適合性ポリマーの前記複数の糸を編み組んで、前記耐荷重性シースを形成する、請求項５〜７のいずれか一項に記載の締結要素。
【請求項９】
前記締結要素の直径は、径方向の変形力を加えると変形可能であり、該直径は、最大４０％小さくなる、請求項１〜８のいずれか一項に記載の締結要素。
【請求項１０】
前記非耐荷重性コアは、前記第１の生体適合性ポリマーに組み込まれた浸透圧活性物質を含む、請求項１〜９のいずれか一項に記載の締結要素。
【請求項１１】
前記浸透圧活性物質は、塩化ナトリウム、塩化カルシウム、炭酸カルシウム、リン酸三カルシウム、又はこれらの混合物からなる群から独立して選択される無機塩である、請求項１０に記載の締結要素。
【請求項１２】
前記締結要素は、縫合糸である、請求項１〜１１のいずれか一項に記載の締結要素。
【請求項１３】
前記縫合糸の直径は、径方向の変形力を加えると変形可能であり、該縫合糸の直径は、最大４０％小さくなる、請求項１２に記載の締結要素。
【請求項１４】
前記縫合糸は、少なくとも６つの結節で結ばれたとき、耐荷重性シースに囲まれた耐荷重性コアを含む縫合糸と比較して、改善された結節滑り数を有する、請求項１２及び１３のいずれか一項に記載の締結要素。
【発明の詳細な説明】
【技術分野】
【０００１】
本開示は、少なくとも部分的に、縫合糸を対象としており、該縫合糸は、非耐荷重性コアと、該非耐荷重性コアを囲む耐荷重性シースと、を含む。本発明の縫合糸は、優れた結節形成特性及び結節保持特性を示す。
【背景技術】
【０００２】
組織を修復し、組織を正しい解剖学的位置に取り付け、傷口を縫合するために、縫合糸を使用する状況がよくある。多くの例において、縫合糸ループは、複数の結節によって閉じられる。縫合糸の滑りを防止するため、複数の結節、７つ又は８つの結節が、次々に作られなければならない。これにより、外科医にとって時間のかかる多くの結節をもたらす。また、かぶれ及び炎症を起こしたり、あるいは関節の軟骨層を傷つけたりする場合もある、大量の縫合糸材料をもたらす。したがって、ある態様において、本発明は、優れた結節形成の特徴を有する、編組縫合糸を提供する。
【発明の概要】
【課題を解決するための手段】
【０００３】
本発明の態様に従い、非耐荷重性コアと、該非耐荷重性コアを囲む耐荷重性シースと、を含む締結要素が提供される。１つのかかる実施形態において、締結要素は、縫合糸である。
【０００４】
いくつかの実施形態において、締結要素又は縫合糸は、非耐荷重性コアと、耐荷重性シースと、を含み、耐荷重性シースは、非耐荷重性コアを囲み、締結要素又は縫合糸の引張強度の値は、１００Ｎ〜４００Ｎの範囲であり、締結要素又は縫合糸の直径は、径方向の変形力を加えると変形可能であり、直径は、最大４０％小さくなり得る。
【０００５】
いくつかの実施形態において、縫合糸は、非耐荷重性コアと、該非耐荷重性コアを囲む耐荷重性シースと、を含み、縫合糸は、少なくとも６つの結節で結ばれたとき、耐荷重性シースに囲まれた耐荷重性コアを含む縫合糸と比較して、改善された結節滑り数（knot slippage number）を有する。
【０００６】
いくつかの実施形態において、非耐荷重性コアは、第１の生体適合性ポリマーを含み、耐荷重性シースは、第２の生体適合性ポリマーを含む。
【０００７】
いくつかの実施形態において、耐荷重性シースは、編組の形態である。
【０００８】
一実施形態において、非耐荷重性コアは、第１の生体適合性ポリマーを含む。別の実施形態において、非耐荷重性コアのタイプＡデュロメータ硬さの値は、１５〜３０の範囲である。更に別の実施形態において、非耐荷重性コアの引張強度は、５ＭＰａ〜２０ＭＰａの範囲である。別の実施形態において、非耐荷重性コアは、第１の生体適合性ポリマーを含み、第１の生体適合性ポリマーは、ポリシリコーン、ポリウレタン、ポリエチレングリコール、ポリエステル、コラーゲン、アルギン酸（alignate）又は、キトサンからなる群から選択される。別の実施形態において、非耐荷重性コアは、第１の生体適合性ポリマーに組み込まれる浸透圧活性物質を含む。
【０００９】
本発明の締結要素又は縫合糸の、別の例示的な実施形態において、耐荷重性シースは、第２の生体適合性ポリマーを含む。一実施形態において、第２の生体適合性ポリマーは、ポリオレフィンを含む。一実施形態において、ポリオレフィンは、ポリエチレンである。更に別の実施形態において、第２の生体適合性ポリマーは、重量平均分子量が５００，０００ｇ／モル〜５，０００，０００グラム／モル（500,000 g／mole to 5,000,000 gram／mole）の範囲であるポリオレフィンを含む。
【００１０】
本発明の締結要素又は縫合糸の、別の例示的な実施形態において、耐荷重性シースは、複数の糸から形成され、各糸は、第２の生体適合性ポリマーのモノフィラメント又はマルチフィラメントの形態である。更に別の実施形態において、複数の糸を編み組んで、シース又は編組を形成する。いくつかの実施形態において、各糸の破断強度の値（tenacity at break value）は、３０ｃＮ／ｄｔｅｘ〜４５ｃＮ／ｄｔｅｘの範囲である。
【００１１】
いくつかの実施形態において、本発明の締結要素又は縫合糸の引張強度の値は、１００Ｎ〜４００Ｎの範囲である。別の実施形態において、締結要素又は縫合糸の直径は、径方向の変形力を加えると変形可能であり、直径は、最大４０％小さくなる。
【００１２】
別の実施形態において、本発明は、本明細書に記載された縫合糸の様々な実施形態により、縫合糸の結節の滑り（knot slippage）を低減する方法を提供する。
【図面の簡単な説明】
【００１３】
これまでの発明の概要並びに以降の発明を実施するための形態は、添付の図面と併せて読むことで、より理解が深まるであろう。本発明を説明する目的で、図面には、現在好ましい実施形態が示されている。しかしながら、本発明は、異なる形態で具体化することができ、したがって、本明細書に記載される実施形態に限定すると解釈すべきではないことを理解されたい。
【図１Ａ】本発明の例示的な縫合糸の断面図である。
【図１Ｂ】本発明の例示的な縫合糸の断面図である。
【図１Ｃ】本発明の例示的な縫合糸の断面図である。
【図１Ｄ】本発明の例示的な縫合糸の断面図である。
【図２】本発明の編組耐荷重性シースを有する例示的な縫合糸の図である。
【図３】本発明の例示的な縫合糸を結んでいる図である。
【図４】６つの結節がある従来技術の縫合糸に対して、変位対加えられた引張荷重により判定される、結節の滑りを示す図である。
【図５】７つの結節がある従来技術の縫合糸に対して（prior art suture with seven knots）、変位対加えられた引張荷重により判定される、結節の滑りを示す図である。
【図６】６つの結節がある本発明の例示的な縫合糸の、結節の滑りを示す図である。
【図７】従来技術の縫合糸と比較して、本発明の例示的な縫合糸の結節の滑りを示す棒グラフである。
【発明を実施するための形態】
【００１４】
いくつかの実施形態において、本発明は、締結要素であって、（ａ）非耐荷重性コアであって、該非耐荷重性コアは、第１の生体適合性ポリマーを含む、該非耐荷重性コアと、（ｂ）耐荷重性シースであって、該耐荷重性シースは、第２の生体適合性ポリマーを含む、該耐荷重性シースと、を含み、該耐荷重性シースは、該非耐荷重性コアを囲む、締結要素、を提供する。かかる実施形態において、締結要素は、縫合糸、靴紐又はロープとして使用できる。
【００１５】
いくつかの実施形態において、本発明は、縫合糸であって、第１の生体適合性ポリマーを含む非耐荷重性コアと、第２の生体適合性ポリマーから構成される耐荷重性シースとを含み、耐荷重性シースは、非耐荷重性コアを囲み、縫合糸の引張強度の値は、１００Ｎ〜４００Ｎの範囲であり、縫合糸の直径は、径方向の変形力を加えると変形可能である、縫合糸を提供する（provides for suture）。いくつかの実施形態において、縫合糸の直径は、均一に変形する。いくつかのかかる実施形態において、縫合糸は、元の縫合糸の直径よりも直径が小さい円形に変形する。いくつかのかかる実施形態において、縫合糸の直径は、最大４０％小さくなる。いくつかの他のかかる実施形態において、縫合糸の直径は、５％〜４０％小さくなる。いくつかの他の実施形態において、縫合糸は、不均一に変形する。いくつかのかかる実施形態において、縫合糸は、楕円形に変形する。いくつかのかかる実施形態において、縫合糸の直径は、最大４０％小さくなる。いくつかの他のかかる実施形態において、縫合糸の直径は、５％〜４０％小さくなる。
【００１６】
非耐荷重性コア、耐荷重性シースの様々な実施形態を、以下に記載する。各実施形態を、縫合糸、靴紐及び／又はロープとしての締結要素の実施形態に使用してもよい。
【００１７】
Ａ．非耐荷重性コア
ゴム、プラスチック、エラストマー、発泡体及びポリマー材料を含む多様な材料の硬度は、デュロメータを使用して判定し得る。デュロメータにはいくつかのスケールが有り、特性の異なる材料に使用される。ＡＳＴＭ  Ｄ２２４０−００試験規格により、用途に応じて合計１２のスケールが求められ、タイプＡ、Ｂ、Ｃ、Ｄ、ＤＯ、Ｅ、Ｍ、Ｏ、ＯＯ、ＯＯＯ、ＯＯＯ−Ｓ、及びＲがある。各スケールは、０〜１００の値になり、値が高いほど材料が硬いことを示す。Ａスケールは、通常、比較的柔らかいプラスチックに使用し、一方、Ｄスケールは、比較的硬いプラスチックに使用する。
【００１８】
本発明の例示的な実施形態において、非耐荷重性コアの、タイプＡデュロメータ硬さの値は、１５〜３０の範囲である。別の実施形態において、非耐荷重性コアの、タイプＡデュロメータ硬さの値は、１５〜３０、１６〜３０、１７〜３０、１８〜３０、１９〜３０、２０〜３０、２１〜３０、２２〜３０、２３〜３０、２４〜３０、２５〜３０、２６〜３０、２７〜３０、２８〜３０、及び２９〜３０の範囲である。別の実施形態において、非耐荷重性コアの、タイプＡデュロメータ硬さの値は、少なくとも１５、少なくとも２０、少なくとも２５、又は少なくとも３０である。
【００１９】
本発明の一実施形態（embodiment the present invention）において、非耐荷重性（non-load bearding）コアの引張強度は、５ＭＰａ〜２０ＭＰａの範囲である。別の実施形態において、非耐荷重性コアの引張強度は、５ＭＰａ〜２０ＭＰａ、６ＭＰａ〜２０ＭＰａ、７ＭＰａ〜２０ＭＰａ、８ＭＰａ〜２０ＭＰａ、９ＭＰａ〜２０ＭＰａ、１０ＭＰａ〜２０ＭＰａ、１１ＭＰａ〜２０ＭＰａ、１２ＭＰａ〜２０ＭＰａ、１３ＭＰａ〜２０ＭＰａ、１４ＭＰａ〜２０ＭＰａ、１５ＭＰａ〜２０ＭＰａ、１６ＭＰａ〜２０ＭＰａ、１７ＭＰａ〜２０ＭＰａ、１８ＭＰａ〜２０ＭＰａ、及び１９ＭＰａ〜２０ＭＰａの範囲である。
【００２０】
本発明の非耐荷重性コアは、任意の好適な生体適合性材料から構成され得る。例示的な実施形態において、非耐荷重性コアは、第１の生体適合性ポリマーを含み、第１の生体適合性ポリマーは、ポリシリコーン、ポリウレタン、ポリエチレングリコール、ポリエステル、コラーゲン、アルギン酸、キトサン及びそれらの組み合わせからなる群から選択される。
【００２１】
他の実施形態において、非耐荷重性コアは、第１の生体適合性ポリマーに組み込まれる浸透圧活性物質を含む。いくつかのかかる実施形態において、浸透圧活性物質は、生体適合性無機塩と、スラッシュパウダーとも称する高吸水性ポリマー（ＳＡＰ）と、その水溶液と、を含む。いくつかのかかる実施形態において、無機塩は、塩化ナトリウム、塩化カルシウム、炭酸カルシウム、リン酸三カルシウム、又はこれらの混合物を含む。他の実施形態において、浸透圧活性物質は、デキストランを含む低分子量多糖類及び高吸水性ポリマーなどの、有機浸透圧活性分子を含む。いくつかのかかる実施形態において、高吸水性ポリマーは、ポリアクリル酸ナトリウム塩（ポリアクリル酸ナトリウムと称する場合もある）、ポリアクリルアミド共重合体、エチレン無水マレイン酸共重合体、架橋カルボキシメチルセルロース、ポリビニルアルコール共重合体、架橋ポリエチレンオキサイド、及びポリアクリロニトリルの澱粉グラフト共重合体を含み得る。いくつかの実施形態において、浸透圧活性物質は、取り扱い易くさせ、浸透の動力学に更に影響させるために非耐荷重性コア中に埋め込むことも可能である。
【００２２】
Ｂ．耐荷重性シース
例示的な実施形態において、本発明の耐荷重性シースは、第２の生体適合性ポリマーを含む。他の実施形態において、耐荷重性シースは、複数の糸から形成され、各糸は、第２の生体適合性ポリマーのモノフィラメント又はマルチフィラメントの形態である。
【００２３】
いくつかの実施形態において、第２の生体適合性ポリマーは、ポリオレフィンを含む。別の実施形態において、ポリオレフィンは、ポリエチレンである。一実施形態において、ポリエチレンの重量平均分子量は、５００，０００ｇ／モル〜５，０００，０００グラム／モルの範囲である。別の実施形態において、ポリエチレンの重量平均分子量は、１，０００，０００ｇ／モル〜５，０００，０００グラム／モルの範囲である。
【００２４】
いくつかの実施形態において、耐荷重性シースは、複数の糸から形成されている。いくつかのかかる実施形態において、各糸の破断強度の値は、３０ｃＮ／ｄｔｅｘ〜４５ｃＮ／ｄｔｅｘ、又は３５ｃＮ／ｄｔｅｘ〜４５ｃＮ／ｄｔｅｘの範囲である。いくつかの他のかかる実施形態において、各糸の破断強度の値は、最大４５ｃＮ／ｄｔｅｘである。いくつかの実施形態において、各糸のｄｔｅｘ値は、２５〜４５０の範囲であってもよく、２０〜８００のフィラメントを含んでもよい。いくつかの他の実施形態において、各糸のｄｔｅｘ値は、５５〜１６５の範囲であってもよく、かつ２０〜３００のフィラメントを含んでもよい。いくつかの他の実施形態において、各糸のｄｔｅｘ値は、１１０であってもよく、かつ２００のフィラメントを含んでもよい。
【００２５】
いくつかの実施形態において、複数の糸を編み組んで、耐荷重性シースを形成する。いくつかのかかる実施形態において、編組に含まれる糸の本数は、１０〜３２の範囲である（range from）。いくつかの他のかかる実施形態において、編組に含まれる糸の本数は、１０〜２０の範囲である。いくつかの更に他の、かかる実施形態において、編組に含まれる糸の本数は、１５〜２０の範囲である。いくつかの実施形態において、編組の２．５ｃｍ（インチ）当たりのピックカウントは、２．５ｃｍ（インチ）当たり６０〜９０ピックカウント（pic counts）の範囲である。
【００２６】
Ｄ．縫合糸の特性及び使用方法
本発明の縫合糸は、様々な物理的特性によって特徴づけることができる。一実施形態において、縫合糸の引張強度の値は、１００Ｎ〜４００Ｎ、２５０Ｎ〜４００Ｎ、又は３００Ｎ〜４００Ｎの範囲である。いくつかの実施形態において、縫合糸の直径は、径方向の変形力を加えると、均一に変形する。いくつかのかかる実施形態において、縫合糸は、元の縫合糸の直径よりも直径が小さい円形に変形する。いくつかのかかる実施形態において、縫合糸の直径は、最大４０％小さくなる。いくつかの他のかかる実施形態において、縫合糸の直径は、５％〜４０％小さくなる。いくつかの他の実施形態において、縫合糸は、径方向の変形力を加えると、不均一に変形する。いくつかのかかる実施形態において、縫合糸は、楕円形に変形する。いくつかのかかる実施形態において、縫合糸の直径は、最大４０％小さくなる。いくつかの他のかかる実施形態において、縫合糸の直径は、５％〜４０％小さくなる。
【００２７】
吸収性縫合糸を使用したときの過剰な組織の反応を防止するために、あるいは、非吸収性縫合糸に対する異物反応を最小限にするために、数を少なくすることにより、できるだけ小さくし、かつ関節に近い外科用結節を形成可能な縫合糸に対するニーズがある。また、縫合糸は、滑り及び／又は結節がほどけることの危険性が無いよう、末端をできるだけ短く切ることが可能である結節を形成でき、かぶれ及び炎症又は及び／又は（or and／or）周囲の組織（例えば、関節の軟骨層）の損傷を有利に最小限にできる。実施例において例示するように、本発明の縫合糸は、この目的において特に有用である。
【００２８】
本発明の縫合糸は、優れた結節形成特性及び結節保持特性を有することにより、これらニーズの１つ又は２つ以上に対処し、この縫合糸により、外科医は、結節が滑る、あるいはほどける危険性が最小限の状態で（with minimal risk the knots slipping）、（例えば、結節を少なくすることによって）外科的創傷の正確な縫合をより迅速に実行できるようになり、出血及び外因性微生物感染も最小限にし、かつ／あるいは防止する。特に、縫合糸は、軟組織を骨に固定する、軟組織を軟組織に固定する、又は軟組織を近づけて保持することを含む用途に使用し得る。
【００２９】
理論に束縛されるものではないが、縫合糸を使用するとき、「軟質コア」は、荷重のごく一部を占めているか、あるいは全く占めておらず、一方、編組は、荷重の大半を占めるため、作用しているのは、現在の縫合糸の非耐荷重性コアである（it is the non-load bearing core of the present suture acts)。よって、外科医が、縫合糸において結節を形成し、縫合糸をブロックする（すなわち、結節がほどけるか、あるいは緩むのを防ぐ）とき、軟質コアは、つぶれ、かつ／又は押しつぶされる。その結果、結節の交わっている部分で接触領域が大きくなり、結節における摩擦が大きくなるという正味の効果がある。これにより、今度は、外科医が、最小の数の結節で縫合糸をブロックできる（結節が、わずか２つ又は３つの場合もある）。
【００３０】
本発明の縫合糸は、改良された結節形成特性を有し、結節の滑りを低減する方法において、使用し得る。いくつかの実施形態において、縫合糸は、非耐荷重性コアと、該非耐荷重性コアを囲む耐荷重性シースと、を含み、縫合糸は、少なくとも６つの結節で結ばれたとき、耐荷重性シースに囲まれた耐荷重性コアを含む縫合糸と比較して、改善された結節滑り数（knot slippage number）を有する。
【００３１】
Ｅ．図面
図１Ａ〜図１Ｄは、本発明の例示的な縫合糸１００の４つの断面図を示す。図１Ａにおいて、非耐荷重性コア１１０は、２０本の編組糸１２０からなる耐荷重性シースによって囲まれている。図１Ｂにおいて、非耐荷重性コア１１０は、２０本の編組糸からなる耐荷重性シースによって囲まれ、縫合糸は、均一に変形して縫合糸の直径が小さくなっている。図１Ｃにおいて、非耐荷重性コア１１０は、２０本の編組糸からなる耐荷重性シースによって囲まれ、縫合糸は、楕円形に変形している。図１Ｄにおいて、非耐荷重性コア１１０は、２０本の編組糸からなる耐荷重性シースによって囲まれ、縫合糸は、半径方向に、不均一に変形し、直径は、最大４０％小さくなっている。
【００３２】
図２は、本発明の例示的な縫合糸２００を示し、編組構造の耐荷重性シースを示している。
【００３３】
図３は、物体３１０の周りに結ばれた、本発明の例示的な縫合糸３００を示す。
【実施例】
【００３４】
従来技術の糸。結節が６つのループ、例えば、６回撚り本結び（six throw square knot）について、従来技術のポリエステルを編み組んだ縫合糸の結節滑り数は、変位対引張荷重を測定することで判定された。この用途のため、結節の滑りを、［（最大力における変位−結節の滑りがない最終距離（last distance）に対する変位）／（最大力における変位）］×１００と定義する。図４において、最大力における変位は、１６．８ｍｍ（４００）で発生し、結節の滑りがない最終距離に対する変位は、結節滑り数６９．６４％に対して５．１ｍｍ（４１０）で発生した。
【００３５】
７つの結節からなるループ、例えば、７回撚り本結びの結節滑り数は、図４と同様の縫合糸を使用して、上記のように測定された。図５において、最大力における変位は、９．３ｍｍ（５００）で発生し、結節の滑りがない最終距離に対する変位は、結節滑り数０％に対して、９．３ｍｍ（５１０）で発生した。
【００３６】
２つの従来技術の縫合糸（Ｅｔｈｉｂｏｎｄ  ＆  ＦｉｂｅｒＷｉｒｅ）の、結節滑り数は、上記のように測定された。データは、図７の棒グラフにグラフ表示し、表１にまとめた。
【００３７】
発明例：本発明の例示的な縫合糸を使用して、６つの結節からなるループ、例えば、６回撚り本結びの結節滑り数を、上記のように測定した。図６において、最大力における変位は、９．５ｍｍ（６００）で発生し、結節の滑りがない最終距離に対する変位は、結節滑り数０％に対して、９．５ｍｍ（６１０）で発生した。
【００３８】
本発明の例示的な縫合糸（軟質コアを有する縫合糸）についての結節滑り数を、上記のように測定した。データは、図７の棒グラフにグラフ表示し、表１にまとめた。６つの（６）結節の形成に使用する際、従来技術の縫合糸と例示的な縫合糸の、３つの縫合糸は、１２．３２％〜４２．９８％の範囲の結節滑り数を示した。しかし、７つ又は８つの結節の形成に使用する際、従来技術の縫合糸を使用して作った結節の１０．１８％〜１７．８８％に対して、本発明の例示的な縫合糸は、より小さい３．０３％〜３．１６％の結節滑り数を示した。
【００３９】
【表１】
2015511502.tif 000003
【００４０】
添付の特許請求の範囲で定義する本発明の趣旨及び範囲から逸脱することなく、様々な変更、代用、及び修正をなし得ることを理解されたい。更に、本願の範囲は、本明細書に記載したプロセス、機械、製造法、物質組成、手段、方法、及び工程の特定の実施形態に限定されることを意図するものではない。当業者が、本明細書における開示から容易に理解すると推察されるように、本明細書に記載の対応する実施形態と実質的に同じ機能を実行するか、又は実質的に同じ結果を達成する、現在存在するか、又は後に開発される、プロセス、機械、製造法、物質組成、手段、方法、又は工程は、本発明に従って利用され得る。
【００４１】
〔実施の態様〕
（１）  締結要素であって、
第１の生体適合性ポリマーを含む非耐荷重性コアと、
第２の生体適合性ポリマーから構成される耐荷重性シースと、を含み、該耐荷重性シースは、該非耐荷重性コアを囲み、該締結要素の引張強度値は、１００Ｎ〜４００Ｎの範囲である、締結要素。
（２）  前記非耐荷重性コアの、タイプＡデュロメータ硬さの値は、１５〜３０の範囲である、実施態様１に記載の締結要素。
（３）  前記非耐荷重性コアの引張強度は、５ＭＰａ〜２０ＭＰａの範囲である、実施態様２に記載の締結要素。
（４）  前記第１の生体適合性ポリマーは、ポリシリコーン、ポリウレタン、ポリエチレングリコール、ポリエステル、コラーゲン、アルギン酸又はキトサンからなる群から選択される、実施態様１、２又は３のいずれかに記載の締結要素。
（５）  前記耐荷重性シースは、複数の糸から形成され、各糸は、前記第２の生体適合性ポリマーのモノフィラメント又はマルチフィラメントの形態の、複数のフィラメントを含む、実施態様１、２、３又は４のいずれかに記載の締結要素。
【００４２】
（６）  前記第２の生体適合性ポリマーは、重量平均分子量が５００，０００ｇ／モル〜５，０００，０００グラム／モルの範囲であるポリオレフィンを含む、実施態様１〜５のいずれかに記載の締結要素。
（７）  各糸の破断強度の値が、３０ｃＮ／ｄｔｅｘ〜４５ｃＮ／ｄｔｅｘの範囲である、実施態様５〜６のいずれかに記載の締結要素。
（８）  前記第２の生体適合性ポリマーの前記複数の糸を編み組んで、前記耐荷重性シースを形成する、実施態様５〜７のいずれかに記載の締結要素。
（９）  前記締結要素の直径は、径方向の変形力を加えると変形可能であり、該直径は、最大４０％小さくなる、実施態様１〜８のいずれかに記載の締結要素。
（１０）  前記非耐荷重性コアは、前記第１の生体適合性ポリマーに組み込まれた浸透圧活性物質を含む、実施態様１〜９のいずれかに記載の締結要素。
【００４３】
（１１）  前記浸透圧活性物質は、塩化ナトリウム、塩化カルシウム、炭酸カルシウム、リン酸三カルシウム、又はこれらの混合物からなる群から独立して選択される無機塩である、実施態様１０に記載の締結要素。
（１２）  前記締結要素は、縫合糸である、実施態様１〜１１のいずれかに記載の締結要素。
（１３）  前記縫合糸の直径は、径方向の変形力を加えると変形可能であり、該縫合糸の直径は、最大４０％小さくなる、実施態様１２に記載の締結要素。
（１４）  前記縫合糸は、少なくとも６つの結節で結ばれたとき、耐荷重性シースに囲まれた耐荷重性コアを含む縫合糸と比較して、改善された結節滑り数を有する、実施態様１２及び１３のいずれかに記載の締結要素。
【図１Ａ】
2015511502.tif 000004
【図１Ｂ】
2015511502.tif 000005
【図１Ｃ】
2015511502.tif 000006
【図１Ｄ】
2015511502.tif 000007
【図２】
2015511502.tif 000008
【図３】
2015511502.tif 000009
【図４】
2015511502.tif 000010
【図５】
2015511502.tif 000011
【図６】
2015511502.tif 000012
【図７】
2015511502.tif 000013
【国際調査報告】
2015511502.tif 000014
2015511502.tif 000015
2015511502.tif 000016